(57)【要約】  【課題】各種工業用織物資材として有用な優れた耐摩耗性を有すると共に、製糸・製織時の工程通過性がすぐれたポリエステル系モノフィラメントおよびこのモノフィラメントを少なくとも一部に使用した各種工業用織物を提供する。  【解決手段】ポリトリメチレンテレフタレート（Ａ）３〜４０重量％およびポリトリメチレンテレフタレート以外のポリエステル（Ｂ）９７〜６０重量％からなるポリエステル組成物（Ｘ）で構成されたポリエステルモノフィラメントであって、耐炭酸カルシウム摩耗性試験において、前記ポリエステル組成物（Ｘ）からなるポリエステルモノフィラメントの切断時間（Ｍ１）と、ポリエステル（Ｂ）のみからなるポリエステルモノフィラメントの切断時間（Ｍ２）とが、同一直径条件下でＭ１／Ｍ２≧１．３であることを特徴とするポリエステルモノフィラメント。【選択図】なし【特許請求の範囲】
【請求項１】
ポリトリメチレンテレフタレート（Ａ）３〜４０重量％およびポリトリメチレンテレフタレート以外のポリエステル（Ｂ）９７〜６０重量％からなるポリエステル組成物（Ｘ）で構成されたポリエステルモノフィラメントであって、モノフィラメントの先端に荷重１００ｇの重りをつけ、１５００ｒｐｍで回転する直径６０ｍｍのセラミック製円筒表面に、炭酸カルシウム粉末の０．５％水懸濁液を１．２リットル／分の流量にて滴下しながら接触させ、該モノフィラメントが切断するまでの時間を測定する耐炭酸カルシウム摩耗性試験において、前記ポリエステル組成物（Ｘ）からなるポリエステルモノフィラメントの切断時間（Ｍ１）と、ポリエステル（Ｂ）のみからなるポリエステルモノフィラメントの切断時間（Ｍ２）とが、同一直径条件下でＭ１／Ｍ２≧１．３であることを特徴とするポリエステルモノフィラメント。
【請求項２】
ポリエステル（Ｂ）がポリエチレンテレフタレートまたはポリブチレンテレフタレートであることを特徴とする請求項１に記載のポリエステルモノフィラメント。
【請求項３】
ＪＩＳＬ１０１３に準じて測定した破断強度が２．５ｃＮ／ｄｔｅｘ以上であることを特徴とする請求項１または２に記載のポリエステルモノフィラメント。
【請求項４】
請求項１〜３のいずれか１項に記載のポリエステルモノフィラメントを少なくとも一部に使用したことを特徴とする工業用織物。
【発明の詳細な説明】
【技術分野】
【０００１】
本発明は、各種工業用織物資材として有用な優れた耐摩耗性を有すると共に、製糸・製織時の工程通過性がすぐれたポリエステルモノフィラメントおよびこのモノフィラメントを少なくとも一部に使用した抄紙ワイヤーやドライヤーキャンバスなどの抄紙用織物、サニタリー製品乾燥用ベルトなどのベルト用織物および、各種ベルトプレス用フィルターやセメントフィルターなどのフィルター用織物などの各種工業用織物に関するものである。
【背景技術】
【０００２】
ポリエステルはすぐれた力学特性および化学特性を有しているため、これらの特性を生かして衣料、工業用繊維材料、各種織物およびフィルムなどの分野に広く使用されてきた。
【０００３】
例えば、ポリエステルモノフィラメントは、抄紙ワイヤーやドライヤーキャンバスなどの抄紙用織物、サニタリー製品乾燥用ベルトなどのベルト用織物、および各種ベルトプレス用フィルターやセメントフィルターなどのフィルター用織物などの各種工業用織物の素材として広く用いられている。
【０００４】
しかしながら、ポリエステルモノフィラメントからなる工業用織物を実用するに際しては、他の物質、例えば金属、セラミックおよびプラスチックなどの粒子や構造物などと接触する用途に用いる場合に、これらの粒子や構造物などによって織物が擦過損傷を受けやすく、製品としての耐久寿命が短いという欠点があった。
【０００５】
例えば、製紙業界においては、中性紙への転換にともないパルプに混入する填料（充填材）として炭酸カルシウムが使用されているが、炭酸カルシウム粒子は従来の填料であるタルク粒子よりも硬いため、抄紙工程において使用される抄紙ワイヤーの摩耗がはやく、特にポリエステルモノフィラメント製の抄紙ワイヤーは、ナイロン６などのポリアミドモノフィラメント製抄紙ワイヤーに比較して耐久寿命が短いという欠点を有していた。
【０００６】
一方、ポリアミドモノフィラメント製抄紙ワイヤーは、上述したように比較的摩耗し難い利点はあるものの、抄紙時の水分により抄紙ワイヤーの寸法が変化し、製紙に支障をきたすという致命的な欠点を有しているため、抄紙時においても寸法安定性が良好なポリエステルモノフィラメント製抄紙ワイヤーの摩耗性の改良が強く望まれていた。
【０００７】
また、抄紙ドライヤーキャンバスにおいても、填料含有紙と接触する面に使用する織物の摩耗問題が指摘されており、特に炭酸カルシウム粒子やカオリンなどの無機顔料を含有する塗料をコーティングして乾燥させる工程で使用されるドライヤーキャンバスを構成するポリエステルモノフィラメントでは摩耗が著しいため、その改善がしきりに求められていた。
【０００８】
さらに、活性汚泥やビール粕などの脱水や、醤油絞りなどのベルトプレス工程で使用されるフィルターおよびセメントスラリー用フィルターなどの構成素材として用いられるポリエステルモノフィラメントにおいても、使用中に摩耗を受けやすいことから、その改善がしきりに求められていた。
【０００９】
このような実状に鑑み、ポリエステルモノフィラメントの摩耗性を改良するための試みが、従来より数多くなされてきた。
【００１０】
これら摩耗性改善の手法として、アルミナ粉，炭化ケイ素，ジルコニア系研磨材などの砥材粒子を配合したポリエステルモノフィラメントなどが一般に知られてはいるが、この砥材を含有するポリエステルモノフィラメントは、若干の耐摩耗性向上効果は認められるものの、ポリエステル中における砥材粒子の分散性が悪いため糸質が劣るものとなったり、モノフィラメント製造工程やモノフィラメントを用いた各種織物の製織工程および抄紙機などにおいて、モノフィラメントやモノフィラメントを用いた各種織物と接触する各種ローラー類やガイド類などの表面に擦過損傷を与えたりするというという重大な欠点を有している。
【００１１】
また、ポリエステルモノフィラメントの表面にポリシロキサン系被覆剤および架橋アクリル系被覆剤などの硬質被膜を形成することにより耐摩耗性を付与する方法（例えば、特許文献１参照）が提案されているが、この方法では表面被膜が脱落しやすいため、改良効果の耐久性が劣るという問題があった。
【００１２】
さらに、ポリエチレンテレフタレートに特定量の熱可塑性ポリウレタンを含有させたモノフィラメントを使用してなる耐摩耗性の改良された抄紙用織物（例えば、特許文献２参照）が提案されているが、この抄紙用織物は、使用する熱可塑性ポリウレタン樹脂がポリエチレンテレフタレートの溶融紡糸温度で分解し、モノフィラメント紡糸工程の操業性を著しく低下させることから、工業的に実用するのが困難であるという問題があった。
【００１３】
なお、本出願人らも、プロピレン・エチレンランダム共重合体成分（ａ）と、ポリプロピレン成分（ｂ）と、ポリブテン成分（ｃ）とからなるブロック共重合体（Ａ）０．５〜４０重量％およびポリエステル（Ｂ）９９．５〜６０重量％からなるポリエステル組成物（Ｘ）を芯成分とし、ポリエステル（Ｙ）を鞘成分とする少なくとも二重芯鞘構造からなる複合モノフィラメント（例えば、特許文献３参照）を先に提案しているが、その後の検討によれば、これらの耐摩耗性改良ポリエステルモノフィラメントは、モノフィラメントの製糸工程において、上記ブロック共重合体チップに粘着性があるため、チップ同士のブロッキングが発生し、原料供給斑等の問題を生じ、操業性の悪化を招くという不具合を包含していることが判明した。
【００１４】
しかるに、特に近年の製紙業界においては、従来に比較し抄紙機の高速化が進んでおり、従来よりも更に耐摩耗性にすぐれる抄紙ワイヤー用またはドライヤーキャンバス用のポリエステルモノフィラメントの実現が一層望まれているのが現状である。
【先行技術文献】
【特許文献】
【００１５】
【特許文献１】特公平５−８３６７８号公報
【特許文献２】特開平７−３１６４２８号公報
【特許文献３】特開平５−１８５４２５号公報
【発明の概要】
【発明が解決しようとする課題】
【００１６】
本発明は、上述した従来技術における問題点の解決を課題として検討した結果達成されたものである。
【００１７】
したがって、本発明の目的は、各種工業用織物資材として有用な優れた耐摩耗性を有すると共に、製糸・製織時の工程通過性がすぐれたポリエステルモノフィラメントおよびこのモノフィラメントを少なくとも一部に使用した抄紙ワイヤーやドライヤーキャンバスなどの抄紙用織物、サニタリー製品乾燥用ベルトなどのベルト用織物および、各種ベルトプレス用フィルターやセメントフィルターなどのフィルター用織物などの各種工業用織物を提供することにある。
【課題を解決するための手段】
【００１８】
上記の目的を達成するために、本発明のポリエステルモノフィラメントは、ポリトリメチレンテレフタレート（Ａ）３〜４０重量％およびポリトリメチレンテレフタレート以外のポリエステル（Ｂ）９７〜６０重量％からなるポリエステル組成物（Ｘ）で構成されたポリエステルモノフィラメントであって、モノフィラメントの先端に荷重１００ｇの重りをつけ、１５００ｒｐｍで回転する直径６０ｍｍのセラミック製円筒表面に、炭酸カルシウム粉末の０．５％水懸濁液を１．２リットル／分の流量にて滴下しながら接触させ、該モノフィラメントが切断するまでの時間を測定する耐炭酸カルシウム摩耗性試験において、前記ポリエステル組成物（Ｘ）からなるポリエステルモノフィラメントの切断時間（Ｍ１）と、ポリエステル（Ｂ）のみからなるポリエステルモノフィラメントの切断時間（Ｍ２）とが、同一直径条件下でＭ１／Ｍ２≧１．３であることを特徴とする。
【００１９】
なお、本発明のポリエステルモノフィラメントにおいては、ポリエステル組成物（Ｘ）を構成するポリエステル（Ｂ）がポリエチレンテレフタレートまたはポリブチレンテレフタレートであること、引張破断強度が２．５ｃＮ／ｄｔｅｘ以上であることが好ましい条件であり、これらの条件を適用することでより一層すぐれた効果の取得が期待できる。
【００２０】
また、本発明の工業用織物は、上記のモノフィラメントを少なくとも一部に使用したことを特徴とし、抄紙用織物、ベルト用織物およびフィルター用織物に好ましく適用される。
【発明の効果】
【００２１】
本発明のポリエステルモノフィラメントは各種工業用織物資材として有用な優れた耐摩耗性を有すると共に、製糸・製織時の工程通過性がすぐれたものである。そして、本発明のポリエステルモノフィラメントを少なくとも一部に使用した抄紙ワイヤーやドライヤーキャンバスなどの抄紙用織物、サニタリー製品乾燥用ベルトなどのベルト用織物および、各種ベルトプレス用フィルターやセメントフィルターなどのフィルター用織物などの各種工業用織物は、優れた耐摩耗性と、必要十分な強伸度を有する。
【発明を実施するための形態】
【００２２】
以下、本発明を詳細に説明する。
【００２３】
本発明のポリエステルモノフィラメントにおいて、ポリエステル組成物（Ｘ）を構成するポリトリメチレンテレフタレート（Ａ）（以下、ＰＴＴという）とは、テレフタル酸と１，３−プロパンジオールを縮重合して得られるポリマであり、テレフタル酸および１，３−プロパンジオールの一部を、２，６−ナフタレンジカルボン酸、イソフタル酸、１，４−シクロヘキサンジカルボン酸、アジピン酸、セバシン酸、ダイマー酸、スルホン酸金属塩置換イソフタル酸などのジカルボン酸成分、およびエチレングリコール、１，４−ブタンジオール、ジエチレングリコール、１，４−シクロヘキサンジメタノール、１，４−シクロヘキサンジオール、ポリアルキレングリコールなどのグリコール成分で置き換えた共重合ポリエステルであってもよい。
【００２４】
具体例としては、Ｓｈｅｌｌ  Ｃｈｅｍｉｃａｌｓ製“ＣＯＲＴＥＲＲＡ  ＣＰ５１３０００などの市販品が挙げられる。また、ＰＴＴ（Ａ）は、他の樹脂類、公知の添加剤、例えば、酸化防止剤、光安定剤、帯電防止剤などおよび各種粒子類、例えば、酸化チタン、酸化ケイ素、炭酸カルシウム、ステアリン酸カルシウム、チッ化ケイ素、クレー、タルク、カオリン、ジルコニウム酸や架橋高分子粒子、および各種金属粒子などを配合したものであってもよい。上記ポリエステルの極限粘度は通常は０．６以上であればよい。ここで、極限粘度とはオルトクロロフェノール溶液中２５℃で測定した粘度より求めた極限粘度であり、〔ＩＶ〕で表わされる。
【００２５】
本発明のポリエステルモノフィラメントにおいて、ポリエステル組成物（Ｘ）を構成するポリエステル（Ｂ）とは、ＰＴＴ（Ａ）以外のポリエステルあり、かつジカルボン酸とグリコールからなるポリエステルである。ジカルボン酸成分としては、テレフタル酸、２，６−ナフタレンジカルボン酸、イソフタル酸、１，４−シクロヘキサンジカルボン酸などが挙げられる。また、グリコール成分としては、エチレングリコール、プロピレングリコール、テトラメチレングリコール、１，４−シクロヘキサンジメタノールなどが挙げられる。
【００２６】
なお、上記のジカルボン酸成分の一部を、アジピン酸、セバシン酸、ダイマー酸、スルホン酸金属塩置換イソフタル酸などで置き換えてもよく、また、上記のグリコール成分の一部をジエチレングリコール、ネオペンチルグリコール、１，４−シクロヘキサンジオール、ポリアルキレングリコールなどで置き換えてもよい。更に、ペンタエリスリトール、トリメチロールプロパン、トリメリット酸、トリメシン酸、硼酸などの鎖分岐剤を少量併用することもできる。
【００２７】
これらの内でも、ジカルボン酸成分の９０モル％以上がテレフタル酸からなり、グリコール成分の９０モル％がエチレングリコールまたはテトラメチレングリコールからなるポリエチレンテレフタレート（以下、ＰＥＴという）またはポリブチレンテレフタレート（以下、ＰＢＴという）の使用が好適である。
【００２８】
上記ポリエステルには、酸化チタン、酸化ケイ素、炭酸カルシウム、ステアリン酸カルシウム、チッ化ケイ素、クレー、タルク、カオリン、ジルコニウム酸などの各種無機粒子や架橋高分子粒子、各種金属粒子などの粒子類のほか、従来公知の抗酸化剤、金属イオン封鎖剤、イオン交換剤、着色防止剤、耐光剤、包接化合物、帯電防止剤、各種着色剤、ワックス類、シリコーンオイル、各種界面活性剤、および各種強化繊維類などが添加されていてもよい。
【００２９】
ポリエステル組成物（Ｘ）におけるＰＴＴ（Ａ）の含有量は、３〜４０重量％、特に１０〜３０重量％の範囲であることが望ましい。ＰＴＴ（Ａ）の含有量が３重量％より少ないと、得られるポリエステルモノフィラメントの耐摩耗性が十分でなく、また４０重量％より多いと、得られるポリエステルモノフィラメントの強伸度が低下するばかりか、モノフィラメント平均直径に対して、＋１０％を超えるような、繊維軸方向の極短い長さの直径増大変動異常部（以下、コブ糸という）の発生や線径斑が増加する傾向となるため好ましくない。
【００３０】
本発明のポリエステルモノフィラメントは、炭酸カルシウム摩耗試験において、前記ポリエステル組成物（Ｘ）からなる本発明のポリエステルモノフィラメントの切断時間（Ｍ１）と、ポリエステル（Ｂ）のみからなるポリエステルモノフィラメントの切断時間（Ｍ２）とが、同一直径条件下でＭ１／Ｍ２≧１．３であること、つまりポリエステル（Ｂ）のみからなるポリエステルモノフィラメントの切断時間に対して、同一直径条件下で１．３倍以上の切断時間であることが必要である。
【００３１】
ここで、耐炭酸カルシウム摩耗試験とは、モノフィラメントの先端に荷重１００ｇの重りをつけ、１５００ｒｐｍで回転する直径６０ｍｍのセラミック製円筒表面に、炭酸カルシウム粉末の０．５％水懸濁液を１．２リットル／分の流量にて滴下しながら接触させ、該モノフィラメントが切断するまでの時間を測定する試験であり、本発明のポリエステルモノフィラメントが炭酸カルシウム等の無機充填剤が介在する環境下で使用された際の耐久性を示している。
【００３２】
すなわち、本発明のポリエステノフィラメントが、ポリエステル（Ｂ）のみからなる従来のポリエステルモノフィラメントよりも、耐炭酸カルシウム摩耗性における切断時間が長ければ、炭酸カルシウム、タルク、クレーなどの無機填料による摩耗を著しく抑制されたものとなり、抄紙ワイヤー、抄紙ドライヤーキャンバス等の構成素材として好適な性能を発揮することになるのである。
【００３３】
さらに、本発明のポリエステルモノフィラメントは、ＪＩＳＬ１０１３に準じて測定した破断強度が２．５ｃＮ／ｄｔｅｘ以上であることが好ましく、破断強度が２．５ｃＮ／ｄｔｅｘ未満では、織物とした場合の強度が不十分となる傾向が招かれることがある。
【００３４】
本発明のポリエステルモノフィラメントの製造方法としては、従来公知の一般的な方法を採用することが出来る。
【００３５】
すなわち、ＰＴＴ（Ａ）と、ＰＥＴなどのポリエステル（Ｂ）とを一般には減圧下、５０℃〜１６０℃の温度で５〜２４時間乾燥し、適当な混合機、例えばタンブラー、ヘンシェルミキサーなどで均一に混合したのち、メルトプレッシャー式またはエクストルダ型紡糸機などを用いて各ポリマを計量供給し、紡糸口金から各成分を溶融紡糸し、延伸・熱セットすることにより、本発明のポリエステルモノフィラメントを得ることができる。
【００３６】
本発明のポリエステルモノフィラメントの断面形状はいかなるものでもよく、例えば丸、楕円、３角、Ｔ、Ｙ、Ｈ、＋、５葉，６葉，７葉，８葉などの多葉形状、正方形、長方形、菱形、繭型、馬蹄型などを挙げることができ、また、これらの形状を一部変更したものであってもよい。また、使用に当たってはこれら各種断面形状のモノフィラメントを適宜組み合わせて用いることができる。耐摩耗性向上の観点からは、丸形断面が最も摩耗しにくく好ましい。また、断面の直径は用途によって適宜選択できるが、０．０１〜３ｍｍの範囲が最もよく使用される。
【００３７】
本発明の工業用織物とは、本発明のポリエステルモノフィラメントを少なくとも一部に使用した、抄紙ワイヤー、抄紙ドライヤーキャンバス、サニタリー製品乾燥用ベルト、各種ベルトプレス用フィルター、セメントフィルターなどのことである。
【００３８】
ここで抄紙ワイヤーとは、一重織、二重織および三重織など様々な織物として、紙の漉き上げ工程で使用される織物のことで、長網あるいは丸網などとして用いられるものであり、織物の裏側のローラー、サクションボックスおよびホイルなどと接する部分の緯糸が特に激しい摩耗を受けることになる。したがって、本発明のポリエステルモノフィラメントを少なくとも一部の構成素材として使用した長網あるいは丸網などの抄紙ワイヤーは、紙原料中の炭酸カルシウム、タルク、クレーなどの無機填料による摩耗を著しく抑制されたものとなり、この用途にとって好適な性能を発揮する。
【００３９】
また、抄紙ドライヤーキャンバスとは、一重織、二重織および三重織など様々な織物として、抄紙機のドライヤー内で紙を乾燥させるために使用される織物のことであり、紙やローラー類および紙表面に施された各種塗料による摩耗を受ける。したがって、本発明のポリエステルモノフィラメントを少なくとも一部の構成素材として用いた抄紙ドライヤーキャンバスは、キャンバスの摩耗が著しく抑制されるという、この用途にとって好適な性能を発揮する。
【００４０】
また、同様に、本発明のポリエステルモノフィラメントを少なくとも一部の構成素材として用いた活性汚泥，ビール粕などの脱水や醤油絞りなどのベルトプレス工程で使用されるフィルター、セメントスラリー用フィルターおよびサニタリー製品乾燥用ベルト布などは、使用中の摩耗が著しく抑制されたものとなるため、これらの用途にとって好適な性能を発揮する。
【実施例】
【００４１】
以下に実施例を挙げて本発明を更に詳細に説明する。なお、実施例中の各種特性は下記の方法に準じて行なった。
【００４２】
［耐炭酸カルシウム摩耗性］
モノフィラメントの先端に荷重１００ｇの重りをつけ、１５００ｒｐｍで回転する直径６０ｍｍのセラミック製円筒表面に、中性紙抄紙用の填料として用いられる三共製薬（株）製の炭酸カルシウム粉末“エスカロン”（登録商標）＃８００の０．５％水懸濁液を１．２リットル／分の流量にて滴下しながら接触させ、該モノフィラメントが切断するまでの時間を測定した。なお、耐摩耗性は、本摩耗性評価におけるモノフィラメントの切断するまでに要する時間が長い方が良好である。結果は、切断時間と、同一直径条件下での本発明のポリエステルモノフィラメントの切断時間（Ｍ１）と、ポリエステル（Ｂ）のみからなるポリエステルモノフィラメントの切断時間（Ｍ２）との比Ｍ１／Ｍ２とで示した。
【００４３】
［破断強伸度］
ＪＩＳＬ１０１３に準じて、綛状にとった試料を２０℃、６５％ＲＨの温湿度調整室で２４時間放置した後、（株）オリエンテック社製“テンシロン”ＵＴＭ−４−１００型引張り試験機を用い、糸長：２５０ｍｍ、引張速度：３００ｍｍ／分の条件で測定し、試料が切断した時の強力（Ｎ）を繊度で割り返して引張破断強度（ｃＮ／ｄｔｅｘ）を求めた。また、試料が切断した時の伸びを測定し、伸度を求めた。
【００４４】
［紡糸操業性］
２４時間の連続紡糸を行ない、以下の三基準で判定した。
◎（極めて良好）：原料の噛込み不良による紡糸不能状態や紡糸中の糸切れが全くない、また、コブ糸の発生が１０回／トン未満であった。
なお、コブ糸の回数は、紡糸押出し総ポリマ重量（ｋｇ）／１０００ｋｇ×コブ糸回数にて算出した。
○（良好）：原料の噛込み不良による紡糸不能状態が無発生、また紡糸中の糸切れが２回以下、また、モノフィラメント平均直径に対して、＋１０％を超えるような、繊維軸方向の極短い長さの直径増大変動異常部（以下、コブ糸という）の発生が２０回／トン未満であった。
×（不良）：原料の噛込み不良による紡糸不能状態になる、または紡糸中に糸切れが３回以上発生する、またコブ糸が２０回／トン以上発生するなど、連続操業に重篤な問題が発生した。
【００４５】
［実施例１］
真空下１０５℃で１２時間乾燥したＰＴＴ（Ａ）として、Ｓｈｅｌｌ  Ｃｈｅｍｉｃａｌｓ製“ＣＯＲＴＥＲＲＡ  ＣＰ５１３０００、また、ポリエステル（Ｂ）として、真空下１５０℃で１２時間乾燥した極限粘度０．７０のＰＥＴペレットを準備した。
【００４６】
次いで、ＰＴＴ（Ａ）１５重量％とＰＥＴ８５重量％を混合したポリエステル組成物（Ｘ）を使用し、孔径１．０ｍｍの押し出しノズルを備えたエクストルダ型溶融紡糸機に供給、溶融混練、押出しした後、常法に従って冷却後、２２０℃で５．３倍に延伸し、０．９５倍で弛緩熱セットすることにより、直径０．２２ｍｍのポリエステルモノフィラメントを得た。
【００４７】
得られたポリエステルモノフィラメントの耐炭酸カルシウム摩耗性、引張破断強度および紡糸操業性を表１に示す。
【００４８】
［実施例２〜４］
実施例１と同一のＰＴＴ（Ａ）およびＰＥＴ（Ｂ）を使用し、ポリエステル組成物（Ｘ）の混合比率を表１に示したように変更して、直径０．２２ｍｍのポリエステルモノフィラメントを得た。
【００４９】
得られたポリエステルモノフィラメントの耐炭酸カルシウム摩耗性、引張破断強度および紡糸操業性を表１に示す。
【００５０】
［実施例５および６］
ポリエステル組成物（Ｘ）におけるポリエステル（Ｂ）として、真空下１０５℃で１２時間乾燥した極限粘度１．２０のＰＢＴペレットを用い、混合比を表１に示したように変更した以外は、実施例１と同一の条件にして、直径０．２２ｍｍのポリエステルモノフィラメントを得た。
【００５１】
得られたポリエステルモノフィラメントの耐炭酸カルシウム摩耗性、引張破断強度および紡糸操業性を表１に示す。
【００５２】
［比較例１および２］
ポリエステル組成物（Ｘ）をＰＥＴ単独またはＰＢＴ単独とした以外は、実施例１と同一の条件にして、直径０．２２ｍｍのポリエステルモノフィラメントを得た。
【００５３】
得られたポリエステルモノフィラメントの耐炭酸カルシウム摩耗性、引張破断強度および紡糸操業性を表１に示す。
【００５４】
［比較例３および４］
ポリエステル組成物（Ｘ）のＰＴＴ（Ａ）と、ＰＥＴ（Ｂ）の混合比を表１に示したように変更した以外は、実施例１と同一の条件にして、直径０．２２ｍｍのポリエステルモノフィラメントを得た。
【００５５】
得られたポリエステルモノフィラメントの耐炭酸カルシウム摩耗性、引張破断強度および紡糸操業性を表１に示す。
【００５６】
【表１】
2011058143.tif 000002
【００５７】
表１の結果から明らかなように、本発明のポリエステルモノフィラメント（実施例１〜６）は、いずれも優れた耐炭酸カルシウム摩耗性と紡糸操業性を有し、これらを織物を構成する原糸の一部に使用した場合においても、良好な織物摩耗特性を実現するなど、極めて好ましい特性を有していることがわかる。
【００５８】
一方、本発明の規定を満たさないポリエステルモノフィラメント（比較例１〜４）においては、耐炭酸カルシウム摩耗性や紡糸操業性、引張破断強度が不十分であるばかりか、工業用織物を構成するポリエステルモノフィラメントして使用した場合にも、織物の摩耗性能の向上効果が認められないなど、いずれも好ましくないことが明らかである。
【００５９】
すなわち、比較例１および比較例２では、ポリエステル（Ｂ）がＰＥＴまたはＰＢＴのみであるため、モノフィラメントの耐摩耗性能が不十分で工業用織物用のモノフィラメントとしては耐久性に欠ける結果であった。
【００６０】
同様に、ポリエステル組成物（Ｘ）を構成するＰＴＴ（Ａ）およびポリエステル（Ｂ）の混合比が５０重量％：５０重量％と本発明の規定範囲外となる比較例３では、耐摩耗性能は良好であるが、引張破断強力が不足しているばかりか、コブ糸が２０回／トン以上発生して連続操業に重篤な問題が発生した。
【００６１】
また、比較例４では、ポリエステル組成物（Ｘ）を構成するＰＴＴ（Ａ）の混合比が低すぎるため、耐炭酸カルシウム摩耗性の低いポリエステルモノフィラメントとなってしまい、十分な耐久性を得られなかった。
【産業上の利用可能性】
【００６２】
以上説明したように、本発明のポリエステルモノフィラメントは、各種工業用織物資材として有用な優れた耐炭酸カルシウム摩耗性を有するものである。したがって、本発明のポリエステルモノフィラメントを少なくとも一部に使用した抄紙ワイヤーやドライヤーキャンバスなどの抄紙用織物、サニタリー製品乾燥用ベルトなどのベルト用織物および、各種ベルトプレス用フィルターやセメントフィルターなどのフィルター用織物などの各種工業用織物は、優れた耐摩耗性と、必要十分な強伸度を有しており、当該産業業分野への適用が大いに期待できる。